(57)【要約】【課題】  電極触媒の脱落が極めて少なくなり、長時間にわたって効率のよい発電が可能となる高分子型燃料電池を提供する。【解決手段】  高分子電解質膜１と、一対の電極３ａ，３ｂと、前記高分子電解質膜と電極の間に設けられた電極触媒２ａ，２ｂを有する高分子型燃料電池において、前記電極触媒２ａ，２ｂは触媒を担持する導電性炭素を含有し、前記導電性炭素は高分子電解質膜１および電極３ａ，３ｂの少なくとも１つと化学結合している高分子型燃料電池。【選択図】        図１
2006049244.tif 000002
【特許請求の範囲】
【請求項１】
高分子電解質膜と、一対の電極と、前記高分子電解質膜と電極の間に設けられた電極触媒を有する高分子型燃料電池において、前記電極触媒は触媒を担持する導電性炭素を含有し、前記導電性炭素は高分子電解質膜および電極の少なくとも１つと化学結合していることを特徴とする高分子型燃料電池。
【請求項２】
導電性炭素に触媒を担持させて電極触媒を得る工程、前記電極触媒の導電性炭素に化学結合可能な官能基を有する化合物を付加する工程、前記導電性炭素の化学結合可能な官能基を有する化合物と高分子電解質膜および電極の少なくとも１つとを化学結合する工程を有することを特徴とする高分子型燃料電池の製造方法。
【請求項３】
前記高分子電解質膜および電極の少なくとも１つが化学結合可能な官能基を有する請求項２記載の高分子型燃料電池の製造方法。
【請求項４】
前記化学結合可能な官能基がビニル基、メタクリロキシ基またはアクリロキシ基である請求項２または３記載の高分子型燃料電池の製造方法。
【請求項５】
前記前記導電性炭素の化学結合可能な官能基を有する化合物と高分子電解質膜および電極の少なくとも１つとを化学結合する工程に熱または高エネルギー線を用いることを特徴とする請求項２乃至４のいずれかの項に記載の高分子型燃料電池の製造方法。
【発明の詳細な説明】
【技術分野】
【０００１】
本発明は高分子型燃料電池およびその製造方法に関し、特に燃料として水素、改質水素、メタノール、ジメチルエーテルなどを用い、空気や酸素を酸化剤として用いる高分子型燃料電池およびその製造方法に関するものである。
【背景技術】
【０００２】
高分子型燃料電池は、２つの電極即ち、燃料極（アノード）と空気極（カソード）とが高分子電解質膜を挟持する層構造を有する。この燃料極と空気極は触媒となる白金などの貴金属や有機金属錯体が導電性炭素に担持された電極触媒と電解質、バインダーなどとの混合物よりなる。
【０００３】
燃料極に供給された燃料は、電極中の細孔を通過して電極触媒に達し、電極触媒中の触媒により電子を放出して水素イオンとなる。水素イオンは両電極間にある電解質膜を通過して空気極に達し、空気極に供給された酸素と外部回路より流れ込む電子と反応して水が生成される。燃料より放出された電子は、電極触媒中の触媒や触媒が担持されている導電性炭素を通過して外部回路へ導き出され、外部回路より空気極へ流れ込む。この結果、外部回路では燃料極から空気極へ向かって電子が流れ電力が取り出される。
【０００４】
従来、この高分子電解質膜を挟持する電極の形成方法としては、貴金属や有機金属錯体が導電性炭素に担持された電極触媒とバインダー、電解質などを溶媒中に混合、分散し触媒ペーストとする。次にこの触媒ペーストを高分子電解質膜または多孔質導電体に塗工、乾燥した後、高分子電解質膜と多孔質導電体の触媒ペースト塗工面を張り合わせてホットプレスして接合し形成する方法が知られている。
【０００５】
また、触媒粒子を分散させたインクを高分子電解質膜上または多孔質導電体上にスプレー塗布して多孔体とし触媒層を形成している例が知られている。例えば、特許文献１参照）
【特許文献１】特開２００１−０６８１１９号公報
【発明の開示】
【発明が解決しようとする課題】
【０００６】
高分子電解質膜は、水素イオンの伝導体であり、発生した水素イオンを燃料極側から空気極側へ伝導する。また同時に発生した電子は、電極触媒中の触媒上または導電性炭素のスタックを通って電極に集まり外部回路へと流れていく。つまり電極触媒は、高分子電解質と電極の両方に接触している必要があり、接触していない電極触媒はその反応に寄与しないことになる。
【０００７】
従来の方法、例えば電極触媒が塗工された多孔質導電体と高分子電解質膜の接合にホットプレスを用いた場合、作成当初は良好な発電特性を示す。しかし、長時間の発電による高分子電解質膜の形状変化（膨潤、収縮）、燃料との接触、通過などによって電極触媒が高分子電解質膜や電極から脱落してしまい効率のよい発電ができなくなってしまうおそれがあった。
【０００８】
また、特許文献１の方法でも電極触媒と電解質膜が物理的に接触しているだけであるので同様に電解質膜や電極から脱落してしまい効率のよい発電ができなくなってしまうおそれがあった。
【０００９】
本発明は上記従来の課題を解決するもので、電極触媒中の触媒を担持している導電性炭素を修飾し、さらにその電極触媒を高分子電解質膜および／または電極と化学結合させるものである。電極触媒が高分子電解質膜および／または電極と化学結合しているため、電極触媒の脱落が極めて少なくなり、長時間にわたって効率のよい発電が可能となる高分子型燃料電池を提供するものである。
【課題を解決するための手段】
【００１０】
かかる目的を達成するために、本発明の高分子型燃料電池は、高分子電解質膜と、一対の電極と、前記高分子電解質膜と電極の間に設けられた電極触媒を有する高分子型燃料電池において、前記電極触媒は触媒を担持する導電性炭素を含有し、前記導電性炭素は高分子電解質膜および電極の少なくとも１つと化学結合していることを特徴とする。
【００１１】
また、本発明の高分子型燃料電池の製造方法は、導電性炭素に触媒を担持させて電極触媒を得る工程、前記電極触媒の導電性炭素に化学結合可能な官能基を有する化合物を付加する工程、前記導電性炭素の化学結合可能な官能基を有する化合物と高分子電解質膜および電極の少なくとも１つとを化学結合する工程を有することを特徴とする。
【００１２】
また本発明の高分子型燃料電池の製造方法は、化学結合可能な官能基がビニル基、メタクリロキシ基、アクリロキシ基のどれかであることを特徴とする。
また本発明の高分子型燃料電池の製造方法は、触媒が担持された導電性炭素粒子に化学結合した官能基を、高分子電解質膜および／または電極と化学結合する工程に熱または高エネルギー線を用いることを特徴とする製造方法にある。
【発明の効果】
【００１３】
本発明の高分子型燃料電池は、電極触媒中の触媒を担持している導電性炭素を修飾しさらに、その電極触媒を高分子電解質膜および／または電極と化学結合させることにより、電極触媒の脱落が極めて少なくなり、長時間にわたって効率のよい発電が可能となる。
【発明を実施するための最良の形態】
【００１４】
本発明の高分子型燃料電池は、高分子電解質膜、および前記高分子電解質膜を挟む一対の電極を具備し、前記電極は電極触媒を具備し、前記電極触媒は触媒を担持した導電性炭素粒子を含み、前記導電性炭素粒子は、前記高分子電解質膜および／または前記電極と化学結合していることを特徴とする。
【００１５】
また、本発明の高分子型燃料電池の製造方法は、導電性炭素粒子に触媒を担持し電極触媒を作成する工程、電極触媒に化学結合可能な官能基を有する化合物を付加する工程、前記触媒が担持されかつ化学結合可能な官能基を有する化合物を付加した導電性炭素を高分子電解質膜および／または電極と化学結合する工程を有することを特徴とする。
【００１６】
以下図面を用いて本発明を詳細に説明する。
図１は本発明の高分子型燃料電池の一例を示す部分概略図である。
図１において、高分子電解質膜１の両面に電極触媒層２ａ、２ｂが設けられその外側に電極として拡散層３ａ、３ｂと集電体４ａ、４ｂが設けられる。
【００１７】
図２は本発明の電極触媒の構造の一例を示す概略図である。
本発明の高分子型燃料電池において、電極触媒１０は触媒７を担持した導電性炭素８の粒子を含み、電極の拡散層９と高分子電解質膜５の間に設けられ、前記導電性炭素８は、電極の拡散層９と高分子電解質膜５と化学結合６により結合していることを特徴とする。
【００１８】
高分子電解質膜１は、水素イオン導電性を有する官能基、例えばスルホン酸基、スルフィン酸基、カルボン酸基、ホスホン酸基、ホスフィン酸基をもつ化合物より製造した高分子膜を広く用いることができる。またゾルゲル法で作成した無機電解質と高分子膜のハイブリッド電解質膜なども用いることができる。
【００１９】
電極触媒層２ａ、２ｂは、少なくとも白金などの貴金属触媒が担持された導電性炭素よりなる。
本発明において用いられる貴金属触媒は、導電性炭素の表面に担持されていることが好ましい。担持された触媒の粒子径は細かいことが好ましく、具体的には、平均粒子径が１ｎｍ〜１０ｎｍの範囲が好ましい。１ｎｍ未満の場合には、触媒粒子単体で活性が高すぎ、取り扱いが困難となる。また１０ｎｍを越えると、触媒の表面積が減少して反応部位が減少するために、活性が低下するおそれがある。
【００２０】
貴金属触媒としては、白金、ロジウム、ルテニウム、イリジウム、パラジウム、およびオスミウムなどの白金族金属を用いたり、白金とそれら金属の合金を用いたりしても構わない。特に燃料としてメタノールを用いる場合は、白金とルテニウムの合金を用いることが好ましい。
【００２１】
本発明に用いることのできる導電性炭素は、カーボンブラック、カーボンファイバー、グラファイト、カーボンナノチューブなどから選ぶことができる。
また、導電性炭素の平均粒子径が５ｎｍ〜１０００ｎｍの範囲であることが好ましく、更には１０ｎｍ〜１００ｎｍの範囲であることが好ましい。また前述した触媒を担持させるため、比表面積はある程度大きい方が良く、ＢＥＴ比表面積が５０ｍ2 ／ｇ〜３０００ｍ2 ／ｇ更には、１００ｍ2 ／ｇ〜２０００ｍ2 ／ｇが好ましい。
【００２２】
導電性炭素表面への触媒の担持方法は、公知の方法を広く用いることができる。例えば白金および他の金属の溶液に導電性炭素を含浸した後これら貴金属イオンを還元し導電性炭素表面に担持させる方法などが知られており、特開平２−１１１４４０号公報、特開２０００−００３７１２号公報などに開示されている。また担持させたい貴金属をターゲットとし導電性炭素にスパッタなどの真空成膜方法により担持させても構わない。
【００２３】
本発明において用いる電極触媒は、さらに高分子電解質膜および／または電極と化学結合により密着している。
化学結合させる方法は、まず貴金属触媒の担持された導電性炭素にビニル基、エポキシ基、イソシアネート基、アミノ基、アクリロキシ基、メタクリロキシ基などの熱または高エネルギー線に対し反応性を有する官能基を有する化合物を付加して電極触媒を用意しておく。特に、これらの官能基の中でも、ビニル基、メタクリロキシ基、アクリロキシ基が扱いやすく好ましい。さらに高分子電解質膜表面、電極表面にも、同様に導電性炭素の反応性基と反応する官能基を有する化合物をあらかじめ設けておく。
【００２４】
次に反応性基を有する電極触媒を、反応性基を有する高分子電解質膜などの上に塗工した後、加熱、高エネルギー線、例えば電子線、紫外線などを照射し反応させ、両者の間に化学結合を形成し固定化する。
【００２５】
貴金属触媒の担持された導電性炭素にビニル基、エポキシ基、イソシアネート基、アミノ基、アクリロキシ基、メタクリロキシ基などの官能基を導入するのは、例えば上記の官能基を有するシランカップリング剤を導電性炭素と反応させ、上記官能基を導入すればよい。
【００２６】
このようなシランカップリング剤として、官能基にビニル基を有するものは、ビニルトリクロルシラン、ビニルトリメトキシシラン、ビニルトリエトキシシラン、官能基にエポキシ基を有するものは、３−グリシドキシプロピルトリメトキシシラン、３−グリシドキシプロピルトリエトキシシラン、３−グリシドキシプロピルメチルジエトキシシラン、官能基にイソシアネート基を有するものは、３−イソシアネートプロピルトリエトキシシラン、アミノ基を有するものは、Ｎ−２（アミノエチル）３−アミノプロピルメチルジメトキシシラン、３−アミノプロピルトリメトキキシシラン、Ｎ−フェニル−３−アミノプロピルトリメトキシシラン、アクリロキシ基を有するものは、３−アクリロキシプロピルトリメトキシシラン、メタクリロキシ基を有するものは、３−メタクリロキシプロピルメチルジメトキシシラン、３−メタクリロキシプロピルトリメトキシシラン、３−メタクリロキシプロピルメチルジエトキシシランなどがある。
【００２７】
シランカップリング剤以外にも導電性炭素と反応する官能基を有しさらにビニル基、エポキシ基、イソシアネート基、アミノ基、アクリロキシ基、メタクリロキシ基などの官能基を有するものであれば用いることができる。例えばグリシジルメタクリラートのグリシジル基を導電性炭素と反応させるとメタクリロキシ基を有する導電性炭素が得られる。またメタクリルオキシエチルアセトアセテートなどを用いることも可能である。
【００２８】
導電性炭素表面にこれらのシランカップリング剤を付加するためには、シランカップリング剤を溶解または分散した溶液に導電性炭素粒子を添加する。シランカップリング剤のアルコキシ基が導電性炭素表面の水酸基などの官能基と反応し結合を形成する。
【００２９】
導電性炭素へのビニル基、エポキシ基、イソシアネート基、アミノ基、アクリロキシ基、メタクリロキシ基、水酸基、カルボキシル基などの官能基の導入量は、０．００１ミリモル／ｇ〜１０ミリモル／ｇが好ましい。０．００１ミリモル／ｇ未満では化学結合の効果が発現されず、１０ミリモル／ｇをこえると、導電性が阻害されるため好ましくない。
【００３０】
導電性炭素に官能基を結合させる工程および触媒を担持させる工程の順序は特に問わない。
このようにして作製した電極触媒は、単独でまたはバインダー、高分子電解質、撥水剤、導電性炭素、溶剤などと混合しペーストとし、高分子電解質膜または電極との結合に用いる。
【００３１】
次に、高分子電解質膜と化学結合させる方法の例について説明する。
高分子電解質膜をモノマーから成膜する場合、例えば電極触媒に付加されている官能基と反応する官能基を高分子電解質モノマー中に混合しておく。電解質モノマーを基材に塗工した後その表面に電極触媒のペーストを塗工する。その後熱または活性光線を照射することにより電解質モノマーと電極触媒間で結合が生成する。
【００３２】
次に、電極と化学結合させる方法の例について説明する。
まず電極にシランカップリング剤を塗工し反応させ、官能基例えばビニル基を表面に形成しておく。次に電極触媒のペーストを塗工、乾燥した後、熱または活性光線を照射することにより電極と電極触媒間で結合が生成する。
【００３３】
高分子電解質膜または電極が含有する官能基、すなわち電極触媒に付加されている官能基と反応する官能基には、ビニル基、エポキシ基、イソシアネート基、アミノ基、アクリロキシ基、メタクリロキシ基、水酸基、カルボキシル基等が挙げられる。
【００３４】
本発明において、化学結合とは、例えば炭素原子と炭素原子間での共有結合、窒素原子と炭素原子間での共有結合等の結合が挙げられる。具体的には、ビニル基とビニル基の付加重合による結合、メタクリロキシ基とメタクリロキシ基の付加重合による結合が挙げられる。
【００３５】
電極とした拡散層３ａ、３ｂは、燃料である水素、改質水素、メタノール、ジメチルエーテルおよび酸化剤である空気や酸素を効率よく、均一に電極触媒層に導入できかつ電極に接触し電子の受け渡しを行えるものである。一般的には、導電性の多孔質膜が好ましく、カーボンペーパー、カーボンクロス、カーボンとポリテトラフルオロエチレンとの複合シートなどを用いる。
【００３６】
この拡散層の表面および内部をフッソ系塗料でコーティングし撥水化処理をして用いても構わない。
電極４ａ、４ｂは各拡散層に燃料、酸化剤を効率よく供給できかつ拡散層と電子の授受が行えるものであれば従来から用いられているものを特に限定することなく用いることができる。
【００３７】
本発明における燃料電池は、高分子電解質、電極触媒層、拡散層、電極を図１のように積層して作成するが、その形状は任意であり作製方法についても特に限定はなく従来の方法を用いることができる。
【実施例】
【００３８】
以下、実施例により本発明をさらに詳しく説明する。本発明は以下の実施例に限定されるものではない。
電極触媒の製造例
製造例１
導電性炭素としてバルカンＸＣ７２−Ｒ（キャボット社製）を用い、その表面に白金（３０重量％）−ルテニウム（１５重量％）を担持させ電極触媒を得た。この電極触媒３０ｇにビニルトリエトキシシラン（信越化学（株）製、ＫＢＥ１００３）１０ｍｌを反応させた。遠心分離により溶液と電極触媒を分離し、洗浄、乾燥を経て表面にビニル基が結合された電極触媒を得た。
【００３９】
元素分析の結果、導電性炭素１ｇあたり０．０８ミリモルのビニル基が結合していた。
得られた電極触媒５ｇに５％ナフィオン１１７溶液（和光純薬工業（株）製）２５ｇ添加、混合しペーストとした。
【００４０】
製造例２
電極触媒として、ＩＥＰＣ４０（石福金属興業（株）製、白金４０重量％）を用いた。この電極触媒３０ｇに３−メタクリロキシプロピルトリメトキシシラン（信越化学（株）製  ＫＢＭ−５０３）１５ｍｌを反応させた。遠心分離により溶液と電極触媒を分離し、洗浄、乾燥を経て表面にメタクリロキシ基が結合された電極触媒を得た。
【００４１】
元素分析の結果導電性炭素１ｇあたり０．１ミリモルのメタクリロキシ基が結合していた。
得られた電極触媒５ｇに５％ナフィオン１１７溶液（和光純薬工業（株）製）２５ｇ添加、混合しペーストとした
製造例３
電極触媒として、ＩＥＰＣ４０Ａ−ＩＩ（石福金属興業（株）製、白金４０重量％  ルテニウム２０重量％）を用いた。この電極触媒３０ｇに３−アクリロキシプロピルトリメトキシシラン（信越化学（株）製、ＫＢＭ−５１０３）３０ｍｌを反応させた。遠心分離により溶液と電極触媒を分離し、洗浄、乾燥を経て表面にアクリロキシ基が結合された電極触媒を得た。
【００４２】
元素分析の結果導電性炭素１ｇあたり３ミリモルのビニル基が結合していた。
得られた電極触媒５ｇに５％ナフィオン１１７溶液（和光純薬工業（株）製）２５ｇ添加、混合しペーストとした
【００４３】
高分子電解質膜用塗工液の製造例
製造例４
２−メタクリロイロキシエチルアシッドホスフェート（共栄社化学（株）製、ライトエステルＰ−１Ｍ）３０ｇにグリセリンジメタクリレート（共栄社化学（株）製、ライトエステルＧ−１０１Ｐ）２ｇを添加しよく混合し塗工液を得た。
【００４４】
製造例５
２−メタクリロイロキシエチルアシッドホスフェート（共栄社化学（株）製、ライトエステルＰ−１Ｍ）３０ｇにビスフェノールＡのエチレンオキサイド付加物ジメタクリレート（共栄社化学（株）製  ライトエステルＢＰ−２ＥＭ）１．５ｇを添加しよく混合し塗工液を得た。
【００４５】
実施例１
製造例１で得られたペーストを、電極とした拡散層（厚さ０．１ｍｍのカーボンペーパー東レ（株）製）に塗布し、室温で乾燥した後、５０℃で乾燥させ、電極触媒および電極とした。この時の白金−ルテニウム合金の塗布量は約１０ｍｇ／ｃｍ2 であった。
【００４６】
また製造例２で得られたペーストを、電極とした拡散層（厚さ０．１ｍｍのカーボンペーパー、東レ（株）製）に塗布し、室温で乾燥した後、５０℃で乾燥させ電極触媒および電極とした。この時の白金の塗布量は約６ｍｇ／ｃｍ2 であった。
【００４７】
次に製造例４で得られた塗工液を上記２種類の拡散層の触媒を設けた側に塗工し、塗工液の厚みが８０μｍとなるようにした。その後２００ｋＶで１５０ｋＧｙの電子線を拡散層に照射し塗工液と電極触媒を反応させ密着させた。
【００４８】
実施例２
製造例３で得られたペーストを、電極とした拡散層（厚さ０．１ｍｍのカーボンペーパー、東レ（株）製）に塗布し、室温で乾燥した後、５０℃で乾燥させ電極触媒および電極とした。この時の白金−ルテニウム合金の塗布量は約１０ｍｇ／ｃｍ2 であった。
【００４９】
また製造例２で得られたペーストを、電極とした拡散層（厚さ０．１ｍｍのカーボンペーパー、東レ（株）製）に塗布し、室温で乾燥した後、５０℃で乾燥させ電極触媒および電極とした。この時の白金の塗布量は約８ｍｇ／ｃｍ2 であった。
【００５０】
次に製造例５で得られた塗工液を上記２種類の拡散層の触媒を設けた側に塗工し、塗工液の厚みが８０μｍとなるようにした。その後２００ｋＶで１５０ｋＧｙの電子線を拡散層に照射し塗工液と電極触媒を反応させ密着させた。
【００５１】
実施例３
電極とした拡散層（厚さ０．１ｍｍのカーボンペーパー、東レ（株）製）を、３−アクリロキシプロピルトリメトキシシラン（信越化学（株）製、ＫＢＭ−５１０３）で処理した。カーボンペーパー１ｃｍ2 あたり０．１ｇの３−アクリロキシプロピルトリメトキシシランが付加された。
【００５２】
次に上記３−アクリロキシプロピルトリメトキシシランで処理された拡散層に製造例３で得られたペーストを塗布し、室温で乾燥した後５０℃で乾燥させ電極触媒および電極とした。この時の白金−ルテニウム合金の塗布量は約１０ｍｇ／ｃｍ2 であった。
【００５３】
また、製造例２で得られたペーストを、同様に３−アクリロキシプロピルトリメトキシシランで処理された拡散層に塗布し、室温で乾燥した後、５０℃で乾燥させ電極触媒および電極とした。この時の白金の塗布量は約８ｍｇ／ｃｍ2 であった。
【００５４】
次に製造例５で得られた塗工液を上記２種類の拡散層の触媒を設けた側に塗工し、塗工液の厚みが８０μｍとなるようにした。その後２００ｋＶで１５０ｋＧｙの電子線を拡散層に照射し塗工液と電極触媒を反応させ密着させた。
【００５５】
実施例４
製造例３で得られたペーストを、電極とした拡散層（厚さ０．１ｍｍのカーボンペーパー、東レ（株）製）に塗布し、室温で乾燥した後、５０℃で乾燥させ電極触媒および電極とした。この時の白金−ルテニウム合金の塗布量は約１０ｍｇ／ｃｍ2 であった。
【００５６】
また製造例２で得られたペーストを、電極とした拡散層（厚さ０．１ｍｍのカーボンペーパー、東レ（株）製）に塗布し、室温で乾燥した後、５０℃で乾燥させ電極触媒および電極とした。この時の白金の塗布量は約８ｍｇ／ｃｍ2 であった。
【００５７】
次に製造例５で得られた塗工液を膜厚７０μｍ、目開き２０μｍ、線径３０μｍのナイロン製のメッシュ（メッシュ５０８、東京スクリーン（株）製）に塗工し、さらに上記２種類の拡散層の触媒を設けた側で挟んだ。その後２００ｋＶで１５０ｋＧｙの電子線を拡散層に照射し塗工液と電極触媒を反応させ密着させた。
【００５８】
比較製造例１
製造例１においてビニルトリエトキシシラン（信越化学（株）製  ＫＢＥ１００３）を用いての処理を行わないでペーストを作製した。
【００５９】
比較製造例２
製造例２において３−メタクリロキシプロピルトリメトキシシラン（信越化学（株）製、ＫＢＭ−５０３）を用いての処理を行わないでペーストを作製した。
【００６０】
比較例１
比較製造例１で得られたペーストを、電極とした拡散層（厚さ０．１ｍｍのカーボンペーパー、東レ（株）製）に塗布し、室温で乾燥した後、５０℃で乾燥させ電極触媒および電極とした。この時の白金−ルテニウム合金の塗布量は約１０ｍｇ／ｃｍ2 であった。
【００６１】
また比較製造例２で得られたペーストを、電極とした拡散層（厚さ０．１ｍｍのカーボンペーパー、東レ（株）製）に塗布し、室温で乾燥した後、５０℃で乾燥させ電極触媒および電極とした。この時の白金の塗布量は約６ｍｇ／ｃｍ2 であった。
【００６２】
次に製造例４で得られた塗工液を上記２種類の拡散層の触媒を設けた側に塗工し、塗工液の厚みが８０μｍとなるようにした。その後２００ｋＶで１５０ｋＧｙの電子線を拡散層に照射し塗工液と電極触媒を反応させ密着させた。
【００６３】
上記実施例１〜４、比較例１で作製した高分子電解質膜と拡散層の接合体を燃料電池のセルに組み込みそれぞれセルを作製した。セル面積は２５ｃｍ2 である。
それぞれのセルについて、燃料極側には、４ｗｔ％のメタノール水溶液を１０ｍｌ／ｍｉｎで供給し、空気極側には常圧の空気を２００ｍｌ／ｍｉｎで供給し、セル全体を６５℃にて保温しながら発電をおこなった。
【００６４】
電流密度０．２０Ａ／ｃｍ2 で放電したときの初期端子電圧および上記条件で１００時間連続運転後の端子電圧を表１に示す。
【００６５】
【表１】
2006049244.tif 000003
【００６６】
表１の結果から、実施例と比較例を比較すると、端子間電圧値において実施例のほうが、比較例より優れている。
実施例においては、電極触媒中の触媒を高分子電解質膜および／または電極と化学結合させたものである。そのため電極触媒の脱落が極めて少なくなり、長時間にわたって効率のよい発電が可能となった高分子型燃料電池を提供することが可能となった。
【産業上の利用可能性】
【００６７】
本発明の高分子型燃料電池は、電極触媒中の触媒を担持している導電性炭素を修飾しさらに、その電極触媒を高分子電解質膜および／または電極と化学結合させることにより、電極触媒の脱落が極めて少なくなり、長時間にわたって効率のよい発電が可能であるので、携帯型から大型の燃料電池に利用することができる。
【図面の簡単な説明】
【００６８】
【図１】本発明の高分子型燃料電池の一例を示す部分概略図である。
【図２】本発明の電極触媒の構造の一例を示す概略図である。
【符号の説明】
【００６９】
１  高分子電解質膜
２ａ  電極触媒層
２ｂ  電極触媒層
３ａ  電極（拡散層）
３ｂ  電極（拡散層）
４ａ  集電体（燃料極）
４ｂ  集電体（空気極）
５  高分子電解質膜
６  化学結合
７  触媒
８  導電性炭素
９  拡散層
１０  電極触媒
【図１】
2006049244.tif 000004
【図２】
2006049244.tif 000005